(57)【要約】【課題】  体積型ホログラム記録用材料を一旦作製して、ホログラムが発現するか否かを確認しなくとも、所定の露光条件により必ずホログラムを発現することができる体積型ホログラム記録用感光性組成物を提供する。【解決手段】  光重合性化合物、光重合開始剤、および増感剤を含んでなる体積型ホログラム記録用感光性組成物であって、この感光性組成物からなる記録媒体に窒素雰囲気下６Ｊ／ｃｍ２の光照射量で露光したときの、前記光重合性化合物の反応率が、５０％以上である。【選択図】  なし【特許請求の範囲】
【請求項１】
光重合性化合物を含んでなる体積型ホログラム記録用感光性組成物であって、この感光性組成物からなる記録媒体に窒素雰囲気下６Ｊ／ｃｍ２の光照射量で露光したときの、前記光重合性化合物の反応率が、５０％以上である、体積型ホログラム記録用感光性組成物。
【請求項２】
露光時の光照射量が６００ｍＪ／ｃｍ２であるときの、前記光重合性化合物の反応率が、２０％以上である、請求項１に記載の体積型ホログラム記録用感光性組成物。
【請求項３】
露光時の光照射量が１５０ｍＪ／ｃｍ２であるときの、前記光重合性化合物の反応率が、５％以上である、請求項２または３に記載の体積型ホログラム記録用感光性組成物。
【請求項４】
光重合開始剤および増感剤を含んでなる、請求項１〜３のいずれか１項に記載の体積型ホログラム記録用感光性組成物。
【請求項５】
前記光重合性化合物が２種以上の化合物を含んでなり、前記反応率が、これら化合物の少なくとも１種の反応率を示すものである、請求項１〜４のいずれか１項に記載の体積型ホログラム記録用感光性組成物。
【請求項６】
前記光重合性化合物が、光ラジカル重合性化合物と光カチオン重合性化合物とを含んでなり、前記反応率が、ラジカル重合性化合物の反応率を示すものである、請求項１〜５のいずれか１項に記載の体積型ホログラム記録用感光性組成物。
【請求項７】
バインダー樹脂を、さらに含んでなる、請求項１〜６のいずれか１項に記載の体積型ホログラム記録用感光性組成物。
【請求項８】
感光性組成物からなる感光層を有する体積型ホログラム記録用感光性媒体であって、
前記感光性組成物が、光重合性化合物を含んでなり、
露光させてホログラムを記録した後の、前記光重合性化合物の残存二重結合量が４０％以下である、体積型ホログラム記録用感光性媒体。
【請求項９】
窒素雰囲気下で６Ｊ／ｃｍ２の光照射量で露光したときの前記光重合性化合物の反応率が、５０％以上である、請求項８に記載の体積型ホログラム記録用感光性媒体。
【請求項１０】
露光時の光照射量が６００ｍＪ／ｃｍ２であるときの、前記光重合性化合物の反応率が、２０％以上である、請求項８または９に記載の体積型ホログラム記録用感光性媒体。
【請求項１１】
露光時の光照射量が１５０ｍＪ／ｃｍ２であるときの、前記光重合性化合物の反応率が、５％以上である、請求項８〜１０のいずれか１項に記載の体積型ホログラム記録用感光性媒体。
【請求項１２】
前記光重合性化合物が２種以上の化合物を含んでなり、前記反応率が、これら化合物の少なくとも１種の反応率を示すものである、請求項９〜１１のいずれか１項に記載の体積型ホログラム記録用感光性媒体。
【請求項１３】
前記光重合性化合物が、光ラジカル重合性化合物と光カチオン重合性化合物とを含んでなり、前記反応率が、ラジカル重合性化合物の反応率を示すものである、請求項９〜１２のいずれか１項に記載の体積型ホログラム記録用感光性媒体。
【請求項１４】
前記感光性組成物が、光重合開始剤および増感剤を含んでなる、請求項８〜１３のいずれか１項に記載の体積型ホログラム記録用感光性媒体。
【請求項１５】
前記感光性組成物が、バインダー樹脂をさらに含んでなる、請求項８〜１４のいずれか１項に記載の体積型ホログラム記録用感光性媒体。
【請求項１６】
前記感光層が、透明基材上に設けられてなる、請求項８〜１５のいずれか１項に記載の体積型ホログラム記録用感光性媒体。
【請求項１７】
請求項８〜１６のいずれか１項に記載の体積型ホログラム記録用感光性媒体を用いた体積型ホログラム。
【発明の詳細な説明】
【技術分野】
【０００１】
体積型ホログラムに関し、特に、所定の露光条件により必ずホログラムを発現することができる体積型ホログラム記録用感光性組成物および体積型ホログラム記録用感光性媒体に関する。
【背景技術】
【０００２】
体積型ホログラムは、物体を三次元で表現でき、高い回折効率、波長選択性を持つこと、高度な製造技術が必要であることなどから、意匠用途、セキュリティー用途、光学素子用途として幅広く利用されている。かかる体積型ホログラムはコヒーレンス性（可干渉性）が高く、波長が等しい物体光と参照光とを干渉させて、体積型ホログラム記録用材料に入射し、物体に関する三次元情報を材料内部に干渉縞として記録することにより作製されるものである。
【０００３】
この干渉縞は干渉光の明暗部分に対応した屈折率変調として記録される。また、体積型ホログラムの一つの特徴として、優れた波長選択性を有することが挙げられ、特定波長の光源（入力光）に対して、特定の角度ないし波長の光のみを回折し再生できる。
【０００４】
近年、体積型のホログラム製造において湿式現像処理が不要で、量産可能な乾式タイプの体積型ホログラム記録用感光性組成物が注目されている。このような乾式タイプの感光性組成物としては、デュポン社のオムニデックスシリーズが唯一量産レベルで市販されている。かかる材料は光ラジカル重合性モノマー、バインダー樹脂、光ラジカル重合開始剤、および増感色素を主成分とし、光重合性モノマーとバインダーポリマーとの屈折率差を利用したものである（例えば特許第２６６４２３４号：特許文献１）。すなわち、フィルム状に形成された当該感光性組成物を干渉露光すると、光が強い部分にて光ラジカル重合が開始され、それに伴い光ラジカル重合性モノマーの拡散移動が起こる。結果として干渉光の強弱に応じて、光ラジカル重合性モノマーの疎密ができ、それが屈折率の差として現れることによりホログラムが発現する。
【０００５】
しかしながら、これらの光重合性モノマーからなる体積型ホログラム記録用材料においては、光重合性モノマー等の種類やその組成が変わると、重合反応条件が異なるため、実際にホログラム記録してみないと体積ホログラムが発現するか否かの判断ができなかった。このため、従来は、体積型ホログラム材料の開発においては、モノマーやバインダー樹脂等の種々の組合せにより、体積型ホログラム記録用材料を作製して、ホログラム発現の有無を確認する必要があり、材料開発の上でも障壁となっていた。
【特許文献１】特許第２６６４２３４号公報
【発明の概要】
【０００６】
本発明者らは今般、体積型ホログラム記録用組成物を構成する光重合性モノマーの反応率が一定以上であれば、該組成物を用いた記録用感光性媒体にホログラム記録した場合に、ホログラムが必ず発現するとの知見を得た。
【０００７】
したがって本発明の目的は、体積型ホログラム記録用材料を一旦作製して、ホログラムが発現するか否かを確認しなくとも、所定の露光条件により必ずホログラムを発現することができる体積型ホログラム記録用感光性組成物を提供するものである。
【０００８】
すなわち、本発明の体積型ホログラム記録用感光性組成物は、光重合性化合物を含んでなる体積型ホログラム記録用感光性組成物であって、この感光性組成物からなる記録媒体に窒素雰囲気下６Ｊ／ｃｍ２の光照射量で露光したときの、前記光重合性化合物の反応率が、５０％以上である。
【０００９】
また、本発明の別の態様である体積型ホログラム記録用感光性媒体は、感光性組成物からなる感光層を有する体積型ホログラム記録用感光性媒体であって、前記感光性組成物が、光重合性化合物を含んでなり、露光させてホログラムを記録した後の、前記光重合性化合物の残存二重結合量が４０％以下である。
【００１０】
このような感光性組成物を体積型ホログラム記録用感光性媒体に用いることにより、体積型ホログラム記録用材料を一旦作製して、ホログラムが発現するか否かを確認しなくとも、所定の露光条件により必ずホログラムを発現することができる。
【発明の具体的説明】
【００１１】
以下、本発明の体積型ホログラム記録用感光性組成物および該感光性組成物を用いた体積型ホログラム記録用感光性媒体についてさらに詳しく説明する。
【００１２】
１．体積型ホログラム記録用感光性組成物
本発明により提供される体積型ホログラム記録用感光性組成物は、光重合性化合物からなるものであり、好ましくは、前記光重合性化合物は、光ラジカル重合性化合物と光カチオン重合性化合物とを含んでなるものである。また、上記体積型ホログラム記録用感光性組成物は、光重合開始剤、および、前記光重合開始剤の可視レーザー光波長に対する感度を増感せしめる増感剤を含んでなることが好ましく、より好ましくは、バインダー樹脂を、さらに含んでなるものである。
【００１３】
本発明者らは、この感光性組成物を用いて体積型ホログラム記録用感光性記録媒体を作製し、該感光性記録媒体に光照射（露光）を行ってホログラムを記録する際に、感光性組成物中に含まれる光重合性化合物、特に、光ラジカル重合性化合物の反応率の反応率が５０％以上であれば、良好なホログラムが発現することを見出したものである。ここで、光重合性化合物の反応率とは、感光性記録媒体の露光条件として、窒素雰囲気下、３６５ｎｍ換算において１５０ｍＪ／ｃｍ２、６００ｍＪ／ｃｍ２および６Ｊ／ｃｍ２の紫外線照射時に、光重合性化合物（モノマー）の残存率をα（％）とした場合の１００−α（％）を意味するものである。
【００１４】
なお、モノマーの残存率は、紫外線照射赤外吸光光度計（以下、ＵＶ−ＩＲともいう。）を用いて、該モノマーの官能基の赤外線吸収強度により算出することができる。具体的には、該感光性組成物を下記に説明する溶剤に溶解し、その溶液をバーコーターで２μｍになるようにＵＶ−ＩＲ測定用クロム蒸着ガラスのクロム面に塗布する。得られたＵＶ−ＩＲ測定用試料を角度可変高感度反射測定装置に装着し、所定角度により、窒素雰囲気下、一定の強度の紫外線を照射する。そしてＩＲ分析法を用いて、モノマーの官能基による赤外線吸収強度の減少率の経時変化を正反射法で観察することにより光重合性化合物の未反応率（残存率）を測定し、光重合性化合物の反応率を算出することができる。
【００１５】
このように、本発明の体積型ホログラム記録用感光性組成物においては、露光後の光重合性化合物の反応率が５０％以上であれば、良好なホログラムは発現でき、モノマーやバインダー樹脂等の種々の組合せにより、体積型ホログラム記録用材料を作製した場合であっても、従来のように、一旦干渉露光してホログラムの発現の有無を確認する必要がないという効果を有する。
【００１６】
本発明においては、光重合性化合物は、光ラジカル重合性化合物と光カチオン重合性化合物とを含んでなり、特に、この光ラジカル重合性化合物（光ラジカル重合性モノマー）の反応率が５０％以上であれば、良好なホログラムが発現する。このように、光ラジカル重合性化合物の反応率が５０％以上であれば、良好なホログラム形成ができる理由は、以下のように考えられる。すなわち、光重合性化合物中の光ラジカル重合性モノマーは、干渉露光によって明部に存在する該光ラジカル重合性モノマーのみが重合し、ポリマーもしくはオリゴマーが形成される。この光ラジカル重合性モノマーの重合に伴って、光重合性化合物中の光カチオン重合性モノマーが暗部へ移動する。この際、光ラジカル重合性モノマーの反応率が５０％以上であれば、光カチオン重合性モノマーの暗部への移動が十分であるため、その結果として、露光終了後において、ラジカル重合性モノマー由来の成分とカチオン重合性モノマー由来の成分との屈折率差が十分に大きくなり、屈折率変調の増大をもたらし、良好なホログラムが記録できるようになるからと考えられる。
【００１７】
該光ラジカル重合性化合物の反応率は、６００ｍＪ／ｃｍ２の紫外線照射時に２０％以上であることが好ましく、特に、１５０ｍＪ／ｃｍ２の照射時に反応率が５％以上であることが好ましい。光ラジカル重合反応が、このような反応率で進行することにより、良好なホログラムが発現できる。露光量が６Ｊ／ｃｍ２の時に光ラジカル重合性モノマーが５０％以上の反応率であっても、６００ｍＪ／ｃｍ２の露光量において２０％以下、もしくは１５０ｍＪ／ｃｍ２の露光量において５％以下の反応率であると、該光ラジカル重合性モノマーのラジカル反応速度が遅く、レーザー露光感度が低下すると考えられる。
【００１８】
以下、本発明の体積型ホログラム記録用感光性組成物を構成する各成分について説明する。
【００１９】
（１）光重合性化合物
本発明の体積型ホログラム記録用感光性組成物を構成する光重合性化合物としては、光ラジカル重合性化合物、光カチオン重合性化合物、ないし光ニ量化性化合物等が挙げられる。これら光重合性化合物の含有量としては、バインダー樹脂１００重量部に対して１０〜１０００重量部、好ましくは１０〜１００重量部である。
【００２０】
光重合性化合物の反応率は、紫外線照射量、組成物中の他の成分、ないし組成物の粘度等によっても異なるが、本発明においては、窒素雰囲気下、３６５ｎｍ換算において６Ｊ／ｃｍ２の紫外線照射時に、５０％以上であることが必要である。特に、該光重合性化合物中に含まれる光ラジカル重合性化合物の反応率が、窒素雰囲気下、３６５ｎｍ換算において６Ｊ／ｃｍ２の紫外線照射時に、５０％以上であることが好ましい。該光ラジカル重合性化合物の反応率は、光重合性組成物を構成する他の化合物（例えば、光カチオン重合性化合物等）や感光性組成物を構成する他の成分（増感剤、バインダー樹脂等）によって大きく異なるものであるが、本発明においては、これらの混合物とした場合の光ラジカル重合性化合物の反応率に着目したものであり、何れの組成を有する場合であっても、所定光量の照射により該光ラジカル重合性化合物の反応率が上記範囲にあれば、良好なホログラムが記録できることを見出したものである。
【００２１】
光ラジカル重合性化合物としては、少なくとも一つの付加重合可能なエチレン性不飽和二重結合を持つ化合物が挙げられ、例えば不飽和カルボン酸、及びその塩、不飽和カルボン酸と脂肪族多価アルコール化合物とのエステル、不飽和カルボン酸と脂肪族多価アミン化合物とのアミド結合物が挙げられる。具体例として脂肪族多価アルコール化合物と不飽和カルボン酸とのエステルのモノマーを挙げる。アクリル酸エステルとして、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エーテル、トリメチロールエタントリアクリレート、ヘキサンジオールジアクリレート、1,4-シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールトリアクリレート、ジペンタエリスリトールテトラアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマー、２−フェノキシエチルアクリレート、２−フェノキシエチルアクリレート、フェノールエトキシレートモノアクリレート、２−（ｐ−クロロフェノキシ）エチルアクリレート、ｐ−クロロフェニルアクリレート、フェニルアクリレート、２−フェニルエチルアクリレート、ビスフェノールＡの（２−アクリルオキシエチル）エーテル、エトキシ化されたビスフェノールAジアクリレート、２−（１−ナフチルオキシ）エチルアクリレート、ｏ−ビフェニルアクリレート、ｏ−ビフェニルアクリレート、９，９−ビス（４−アクリロキシジエトキシフェニル）フルオレン、９，９−ビス（４−アクリロキシトリエトキシフェニル）フルオレン、９，９−ビス（４−アクリロキシジプロポキシフェニル）フルオレン、９，９−ビス（４−アクリロキシエトキシ−３−メチルフェニル）フルオレン、９，９−ビス（４−アクリロキシエトキシ-3-エチルフェニル）フルオレン、９，９−ビス（４−アクリロキシエトキシ−３，５−ジメチル）フルオレンなどが例示される。
【００２２】
また、特開昭６１−７２７４８号公報に開示されている、硫黄含有アクリル化合物を使用することもでき、例えば、４，４’−ビス（β−アクリロイルオキシエチルチオ）ジフェニルスルホン、４，４’−ビス（β−アクリロイルオキシエチルチオ）ジフェニルケトン、４，４’−ビス（β−アクリロイルオキシエチルチオ）−３，３’,５，５’−テトラブロモジフェニルケトン、２，４−ビス（β−アクリロイルオキシエチルチオ）ジフェニルケトンが挙げられるが、これらに限定されるものではない。
【００２３】
メタクリル酸エステルとしては、上記アクリル酸エステル化合物名のうち、「アクリレート」が「メタクリレート」に、「アクリロキシ」が「メタクリロキシ」に、「アクリロイル」が「メタクリロイル」になる化合物が具体例として例示される。
【００２４】
また、金属微粒子表面を反応性基で修飾した化合物を使用することもでき、たとえば、金属微粒子としては屈折率が高いＴｉ、Ｚｒ、Ｚｎ、Ｉｎ、Ｓｎ等が例示される。光重合の形態としては、上記ラジカル重合、カチオン重合が挙げられる。光ラジカル重合可能な官能基としては、少なくとも一つの付加重合可能なエチレン性不飽和二重結合が挙げられ、例えば、エチレン性不飽和二重結合含有シランカップリング剤等で金属表面を処理することで導入できる。エチレン性不飽和二重結合含有シランカップリング剤としては、上記のビニルシラン、（メタ）アクリロイルシラン等が使用できるが、これらに限定されるものではない。
【００２５】
また、光カチオン重合性化合物としては、エポキシ環やオキセタン環に代表される環状エーテル類、チオエーテル類、ビニルエーテル類が挙げられる。具体例として、エポキシ環含有化合物を挙げる。ポリアルキレングリコールジグリシジルエーテル、ビスフェノールＡジグリシジルエーテル、グリセリントリグリシジルエーテル、ジグリセロールトリグリシジルエーテル、ジグリシジルヘキサヒドロフタレート、トリメチロールプロパンジグリシジルエーテル、アリルグリシジルエーテル、フェニルグリシジルエーテル、シクロヘキセンオキシド等が例示されるが、これらに限定されるものではない。
【００２６】
これらの光重合性化合物は、２種以上の化合物を混合して使用することもできる。光重合性化合物が２種以上の化合物からなる場合には、光重合性化合物の反応率は、該化合物の少なくとも１種の反応率を意味し、それら化合物の中で最も高い反応率を有する化合物の反応率を意味するものとする。
【００２７】
（２）光重合開始剤
本発明の体積型ホログラム記録用感光性組成物を構成する重合開始剤としては、光ラジカル重合開始剤、ないし光カチオン重合開始剤を用いることができる。これら光重合開始剤の含有量は、バインダー樹脂１００重量部に対して０．１〜２０重量部、好ましくは５〜１５重量部である。
【００２８】
光ラジカル重合開始剤としては、イミダゾール誘導体、ビスイミダゾール誘導体、Ｎ−アリールグリシン誘導体、有機アジド化合物、チタノセン類、アルミナート錯体、有機過酸化物、Ｎ−アルコキシピリジニウム塩、チオキサントン誘導体等が挙げられ、更に具体的には、１，３−ジ（t−ブチルジオキシカルボニル）ベンゾフェノン、３，３’，４，４’−テトラキス（t−ブチルジオキシカルボニル）ベンゾフェノン、３−フェニル−５−イソオキサゾロン、２−メルカプトベンズイミダゾール、ビス（２，４，５−トリフェニル）イミダゾール、２，２−ジメトキシ−１，２−ジフェニルエタン−１−オン（商品名イルガキュア６５１、チバ・スペシャルティ・ケミカルズ（株）製）、１−ヒドロキシ−シクロヘキシル−フェニル−ケトン（商品名イルガキュア１８４、チバ・スペシャルティ・ケミカルズ（株）製）、２−ベンジル−２−ジメチルアミノ−１−（４−モルフォリノフェニル）−ブタノン−１（商品名イルガキュア３６９、チバ・スペシャルティ・ケミカルズ（株）製）、ビス（η５−２，４−シクロペンタジエン−１−イル）−ビス（２，６−ジフルオロ−３−（１Ｈ−ピロール−１−イル）−フェニル）チタニウム（商品名イルガキュア７８４、チバ・スペシャルティ・ケミカルズ（株）製）等が挙げられるが、これらに限定されるものではない。
【００２９】
光カチオン重合開始剤としては、スルホン酸エステル、イミドスルホネート、ジアルキル−４−ヒドロキシスルホニウム塩、アリールスルホン酸−ｐ−ニトロベンジルエステル、シラノール−アルミニウム錯体、（η６−ベンゼン）（η５−シクロペンタジエニル）鉄（II）等が例示され、更に具体的には、ベンゾイントシレート、２，５−ジニトロベンジルトシレート、Ｎ−トシフタル酸イミド等が挙げられるが、これらに限定されるものではない。
【００３０】
光ラジカル重合開始剤としても、光カチオン重合開始剤としても用いられるものとしては、芳香族ヨードニウム塩、芳香族スルホニウム塩、芳香族ジアゾニウム塩、芳香族ホスホニウム塩、トリアジン化合物、鉄アレーン錯体等が例示され、更に具体的には、ジフェニルヨードニウム、ジトリルヨードニウム、ビス（ｐ−ｔｅｒｔ−ブチルフェニル）ヨードニウム、ビス（ｐ−クロロフェニル）ヨードニウム等のヨードニウムのクロリド、ブロミド、ホウフッ化塩、ヘキサフルオロホスフェート塩、ヘキサフルオロアンチモネート塩等のヨードニウム塩、トリフェニルスルホニウム、４−ｔｅｒｔ−ブチルトリフェニルスルホニウム、トリス（4−メチルフェニル）スルホニウム等のスルホニウムのクロリド、ブロミド、ホウフッ化塩、ヘキサフルオロホスフェート塩、ヘキサフルオロアンチモネート塩等のスルホニウム塩、２，４，６−トリス（トリクロロメチル）−１，３，５−トリアジン、２−フェニル−４，６−ビス（トリクロロメチル）−１，３，５−トリアジン、２−メチル−４，６−ビス（トリクロロメチル）−１，３，５−トリアジン等の２，４，６−置換−１，３，５−トリアジン化合物が挙げられるが、これらに限定されるものではない。
【００３１】
光重合開始剤は、記録されたホログラムの安定化の観点から、ホログラム記録後に分解処理されるのが好ましい。
【００３２】
（３）増感剤
本発明の体積型ホログラム記録用感光性組成物を構成する増感剤は、上記の光重合開始剤の記録光に対する感度を増感せしめる役割を担うものである。具体的には、チオピリリウム塩系色素、メロシアニン系色素、キノリン系色素、スチリルキノリン系色素、ケトクマリン系色素、チオキサンテン系色素、キサンテン系色素、オキソノール系色素、シアニン系色素、ローダミン系色素、ピリリウム塩系色素、シクロヘキサノン系色素、シクロペンタノン系色素等が例示される。シアニン、メロシアニン系色素の具体例としては、３，３’−ジカルボキシエチル−２，２’−チオシアニンブロミド、１−カルボキシメチル−１’−カルボキシエチル−２，２’−キノシアニンブロミド、１，３’−ジエチル−２，２’−キノチアシアニンヨージド、３−エチル−５−［（３−エチル−２（３Ｈ）−ベンゾチアゾリリデン）エチリデン］−２−チオキソ−４−オキサゾリジン等が挙げられ、クマリン、ケトクマリン系色素の具体例としては、ルビス（７３−（２’−ベンズイミダゾール）−７−ジエチルアミノクマリン、３，３’−カルボニ−ジエチルアミノクマリン）、３，３’−カルボニルビスクマリン、３，３’−カルボニルビス（５，７−ジメトキシクマリン）、３，３’−カルボニルビス（７−アセトキシクマリン）等が挙げられるが、これらに限定されるものではない。
【００３３】
可視光増感剤は、光学素子のような高透明性が要求される場合には、ホログラム記録後の後工程や、加熱や紫外線照射時に、分解等により無色になるものが好ましい。
【００３４】
また、該増感剤の含有量は、バインダー樹脂１００重量部に対して０．０１〜１０重量部、好ましくは０．０１〜２重量である。
【００３５】
（４）バインダー樹脂
バインダー樹脂は、感光性媒体を作製する際の成膜性を向上させ、膜固形性を保持し、また、各成分の相溶性改善剤および結合剤として機能するものであり、優れたホログラム性能を示すための補助的な役割をするものである。
【００３６】
具体的には、ポリビニルアルコールまたはその部分アセタール化物、トリアセチルセルロース、ポリイソプレン、ポリブタジエン、ポリクロロプレン、シリコーンゴム、ポリスチレン、ポリビニルブチラール、ポリクロロプレン、ポリ塩化ビニル、ポリアリレート、塩素化ポリエチレン、塩素化ポリプロピレン、ポリ−Ｎ−ビニルカルバゾール又はその誘導体、ポリ−Ｎ−ビニルピロリドン又はその誘導体、ポリアリレート、スチレンと無水マレイン酸の共重合体またはその半エステル、アクリル酸、アクリル酸エステル、メタクリル酸、メタクリル酸エステル、アクリルアミド、アクリルニトリル、エチレン、プロピレン、塩化ビニル、酢酸ビニル等の共重合可能なモノマー群の少なくとも１つを重合成分とする共重合体等、またはそれらの混合物が用いられる。さらに、共重合成分として、熱硬化または光硬化可能な硬化性官能基を含有するモノマーを使用することができる。このように硬化性モノマーを用いることにより、膜強度が向上し、耐熱性や機械強度が向上する。
【００３７】
また、バインダー樹脂として、オリゴマータイプの硬化性樹脂を使用することもでき、例えば、ビスフェノールＡ、ビスフェノールＳ、ノボラック、ｏ−クレゾールノボラック、および、ｐ−アルキルフェノールノボラック等の各種フェノール化合物と、エピクロロヒドリンとの縮合反応により生成されるエポキシ化合物等が挙げられる。
【００３８】
さらに、バインダー樹脂として、ゾルゲル反応を利用した有機−無機ハイブリッド樹脂を使用することもできる。有機−無機ハイブリッドポリマーのとしては、例えば、下記一般式（１）で表わされる、重合性基を有する有機金属化合物とビニルモノマーの共重合体が挙げられる。  
ＲｍＭ（ＯＲ’）ｎ      （１）
（ここで、ＭはＳｉ、Ｔｉ、Ｚｒ、Ｚｎ、Ｉｎ、Ｓｎ、Ａｌ、またはＳｅ等の金属であり、Ｒは炭素数１〜１０のビニル基、または（メタ）アクリロイル基であり、Ｒ’は炭素数１〜１０のアルキル基であり、ｍ＋ｎは金属Ｍの価数を表す。）
金属としてＳｉを使用する場合の有機金属化合物としては、例えば、ビニルトリエトキシシラン、ビニルトリメトキシシラン、ビニルトリブトキシシラン、ビニルトリアリルオキシシラン、ビニルテトラエトキシシラン、ビニルテトラメトキシシラン、アクリロキシプロピルトリメトキシシラン、および、メタクリロキシプロピルトリメトキシシラン等が挙げられるが、これらに限定されるものではない。
【００３９】
また、ビニルモノマーとしては、例えば、アクリル酸、アクリル酸エステル、メタクリル酸、およびメタクリル酸エステル類が挙げられるが、これらに限定されるものではない。
【００４０】
さらに、バインダー樹脂と光重合性化合物との屈折率差を大きくするために、下記一般式（２）で表わされる、有機金属化合物を組成物中に添加することもできる。  
Ｍ’（ＯＲ”）ｎ’    （２）
（ここで、Ｍ’はＴｉ、Ｚｒ、Ｚｎ、Ｉｎ、Ｓｎ、Ａｌ、またはＳｅ等の金属であり、Ｒ”は炭素数１〜１０のアルキル基であり、ｎ’は金属Ｍ’の価数を表す。）
上記の有機金属化合物と添加すると、水ないし酸触媒の存在下においてゾル−ゲル反応により、上記のバインダー樹脂と網目構造を形成するため、バインダー樹脂の屈折率を上げるだけでなく、ホログラム記録媒体とした時の膜の強靭性や耐熱性を向上させることもできる。光重合性化合物との屈折率差を上げるためには、できるだけ屈折率の高い金属（Ｍ’）を有する有機金属化合物化合を用いることが好ましい。
【００４１】
なお、本発明の感光性組成物を構成する各成分は前記光重合性化合物の反応率を満たす限りにおいて適宜選択される。
【００４２】
これらの体積型ホログラム記録用感光性組成物は、溶媒に溶解させて塗布液として用いる。溶媒としては、アセトン、メチルエチルケトン、メチルイソブチルケトン、シクロヘキサノン、ベンゼン、トルエン、キシレン、クロルベンゼン、テトラヒドロフラン、メチルセロソルブ、エチルセロソルブ、メチルセロソルブアセテート、エチルセロソルブアセテート、酢酸エチル、１，４−ジオキサン、１，２−ジクロロエタン、ジクロルメタン、クロロホルム、メタノール、エタノール、イソプロパノール等、が挙げられるが、これらに限定されるものではない。
【００４３】
２．体積型ホログラム記録用感光性媒体
次に、上記の体積型ホログラム記録用組成物を用いた体積型ホログラム記録用感光性媒体について説明する。
【００４４】
本発明による体積型ホログラム記録用感光性媒体は、上記感光性組成物からなる感光層を有する体積型ホログラム記録用感光性媒体であり、前記感光性組成物が、上記の光重合性化合物を含んでなり、露光させてホログラムを記録した後の、前記光重合性化合物の残存二重結合量が４０％以下である。
【００４５】
ここで、「残存二重結合量」とは、感光性媒体に所定の照射量で露光させてホログラムを記録した後の、該感光性媒体中に含まれる光重合性化合物の未反応量、すなわち、不飽和二重結合性化合物である光重合性化合物の露光前の二重結合量を１００、ホログラム記録後の二重結合量をβ（％）とした場合の、１００−β（％）を意味する。
【００４６】
なお、残存二重結合量は、上記反応率と同様にして、ＵＶ−ＩＲを用いて、不飽和二重結合を有するモノマーの赤外線吸収強度により算出することができる。
【００４７】
本発明における体積型ホログラム記録用感光性媒体は、基材上に上記の組成物からなる塗布液を、スピンコーター、グラビアコーター、コンマコーター、ないし、バーコーター等を用いて、塗布し、乾燥し、感光層を形成することにより得られる。
【００４８】
体積型ホログラム記録用感光性媒体に用いる基材としては、透明性を有する樹脂等であれば良く、ポリエチレンフイルム、ポリプロピレンフイルム、ポリフッ化エチレン系フィルム、ポリフッ化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フィルム、ポリエチレンテレフタレートフイルム等のポリエステルフイルム、ポリイミドフイルム等の樹脂が挙げられる。  
該基材の膜厚としては２〜２００μｍ、好ましくは１０〜５０μｍである。
【００４９】
上記組成物の塗布量は、塗布乾燥後の該塗布膜の厚みが、１〜１００μm、特に１０〜４０μｍとなることが好ましい。また、乾燥後の塗布膜に粘着性がある場合、保護フィルムとして上記基材として例示したフィルムを用い、該フィルムを塗布面上にラミネートすることができる。この場合、ラミネートフィルムと塗布面との接触面は、後から剥がしやすいように離型処理がされていても良い。
【００５０】
３．体積ホログラムの記録方法
ホログラムの記録には、可視レーザー光、例えば、アルゴンイオンレーザー（４５８ｎｍ、４８８ｎｍ、５１４．５ｎｍ）、クリプトンイオンレーザー（６４７．１ｎｍ）、ヘリウム−ネオンイオンレーザー（６３３ｎｍ）、ＹＡＧレーザー（５３２ｎｍ）等のレーザー光を用いて、体制型ホログラム記録用感光性媒体に記録することができる。
【００５１】
体積型ホログラム記録用感光性媒体に体積型ホログラムを記録する方法としては、従来から知られているいずれの方法を用いても良い。
【００５２】
例えば、体積型ホログラム記録用感光性媒体のホログラム記録材料層に原版を密着させ、透明基材フィルム側から可視光、あるいは紫外光や電子線のような電離放射線を用いて干渉露光を行うことにより体積型ホログラムが記録される。
【００５３】
また、屈折率変調の促進、重合反応完結のために、干渉露光後、紫外線による全面露光や加熱等の処理を適宜行うことができる。
【実施例】
【００５４】
実施例１
下記に示す材料を用いて、体積型ホログラム記録用感光性組成物溶液を調整した。  
ポリ酢酸ビニル
（ポリスチレン換算重量平均分子量：１０万）                    １００重量部
１，６−ヘキサンジオールジグリシジルエーテル
（ナガセケムテックス製ＥＸ−２１２）                            ７０重量部
ジフェノキシエタノールフルオレンジアクリレート
（大阪ガス製ＢＰＥＦＡ）                                        ８０重量部
ジアリールヨードニウム塩（ローディア製、ＰＩ２０７４）            ５重量部
２，５−ビス−（４−ジエチルアミノベンジリデン）シクロペンタノン  １重量部
１−ブタノール                                                  ３０重量部
メチルエチルケトン                                              ３０重量部
上記の感光性組成物溶液をＵＶ−ＩＲ用クロム蒸着ガラスのクロム面上に乾燥膜厚２μｍになるように塗布し、乾燥することにより、ＵＶ−ＩＲ測定用試料を作製した。
【００５５】
次に、紫外線露光装置としてウシオ電機製ＵＶスポットキュアＳＰ−ＩＩＩ型（標準反射鏡タイプ）およびウシオ電機製ＵＶランプＵＳＨ−２５５ＢＹ（３０ｍＷ：３６５ｎｍ換算）を用い、窒素雰囲気下で体積ホログラム記録用感光性組成物への紫外線照射を開始した。紫外線照射と同時に、ＵＶ−ＩＲ測定用資料を角度可変高感度反射測定装置（ＳＰＥＣＴＲＡ  ＭＯＮＯ：日本バイオラッドラボラトリーズ製）を用いて４０°の正反射法によって得られる光重合性化合物の重合性基による赤外線吸収（例：アクロイル基の二重結合の吸収８１０ｃｍ−１）強度を赤外分光装置（ＦＴ Ｓ６０００：日本バイオラッドラボラトリーズ製）で観察した。上記測定により、確認された露光していない状態の二重結合の赤外線吸収強度を１００として露光量あたりの二重結合による赤外線吸収強度を観察し、その減少率をラジカル重合反応率とした。
【００５６】
このようにして測定した上記体積型ホログラム記録用感光性組成物における９，９−ビス（４-アクリロキシジエトキシフェニル）フルオレン（光重合性化合物）の反応率は、紫外線露光積算量が１５０ｍＪ／ｃｍ２の時２０％、６００ｍＪ／ｃｍ２の時３３％、６Ｊ／ｃｍ２の時に８１％であった。
【００５７】
次いで、同じ上記溶液を用いて厚さ２ｍｍの青板ガラス上にバーコーターを使用して、乾燥膜厚１０μmとなるように塗布し、体積型ホログラム記録用感光性媒体を作製した。
【００５８】
得られた体積型ホログラム記録用感光性媒体の感光層側をミラーにラミネートし、ＰＥＴ側から５１４．５ｎｍアルゴンイオンレーザー光を入射して、６０ｍＪ／ｃｍ２の露光量で干渉露光し、体積型ホログラムを記録した。
【００５９】
記録後、加熱、紫外線全面照射により感光層を固定することにより、回折効率８８％の明るいホログラムが得られた。
【００６０】
実施例２
下記に示す材料を用いて、体積型ホログラム記録用感光性組成物溶液を調整した。  
ポリ酢酸ビニル
（ポリスチレン換算重量平均分子量：１０万）                    １００重量部
ポリエチレングリコールジグリシジルエーテル
（ナガセケムテックス製ＥＸ−８２１）                            ７０重量部
９，９−ビス（４-アクリロキシジエトキシフェニル）フルオレン
（大阪ガス製ＢＰＥＦＡ）                                        ８０重量部
ジフェノキシエタノールフルオレンジアクリレート
（大阪ガス製ＢＰＥＦＡ）                                        ８０重量部
ジアリールヨードニウム塩（ローディア製、ＰＩ２０７４）            ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時２８％、６００ｍＪ／ｃｍ２の時４３％、６Ｊ／ｃｍ２の時に９９％であった。  
次いで、実施例１と同様にして、体積型ホログラムの作製を行った。記録後、加熱、紫外線全面照射により感光層を固定することにより、回折効率７７％の明るいホログラムが得られた。
【００６１】
実施例３
下記に示す材料を用いて、体積型ホログラム記録用感光性組成物溶液を調整した。  
ポリ酢酸ビニル
（ポリスチレン換算重量平均分子量：１０万）                    １００重量部
ポリエチレングリコールジグリシジルエーテル
（ナガセケムテックス製ＥＸ−８４１）                            ７０重量部
ジフェノキシエタノールフルオレンジアクリレート
（大阪ガス製ＢＰＥＦＡ）                                        ８０重量部
ジアリールヨードニウム塩（ローディア製、ＰＩ２０７４）            ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時５２％、６００ｍＪ／ｃｍ２の時７６％、６Ｊ／ｃｍ２の時に９９％であった。  
次いで、実施例１と同様にして、体積型ホログラムの作製を行った。記録後、加熱、紫外線全面照射により感光層を固定することにより、回折効率８０％の明るいホログラムが得られた。
【００６２】
実施例４
下記に示す材料を用いて、体積型ホログラム記録用感光性組成物溶液を調整した。  
ポリ酢酸ビニル
（ポリスチレン換算重量平均分子量：１０万）                    １００重量部
エポキシ変性シロキサンオリゴマー
（東芝シリコーン製ＴＳＬ９９０６）                              ７０重量部
９，９−ビス（４-アクリロキシジエトキシフェニル）フルオレン
（大阪ガス製ＢＰＥＦＡ）                                        ８０重量部
ジフェノキシエタノールフルオレンジアクリレート
（大阪ガス製ＢＰＥＦＡ）                                        ８０重量部
ジアリールヨードニウム塩（ローディア製、ＰＩ２０７４）            ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時５７％、６００ｍＪ／ｃｍ２の時６４％、６Ｊ／ｃｍ２の時に８８％であった。  
次いで、実施例１と同様にして、体積型ホログラムの作製を行った。記録後、加熱、紫外線全面照射により感光層を固定することにより、回折効率８６％の明るいホログラムが得られた。
【００６３】
実施例５
下記に示す材料を用いて、体積型ホログラム記録用感光性組成物溶液を調整した。  
ポリ酢酸ビニル          
（ポリスチレン換算重量平均分子量：１０万）                    １００重量部
ポリエチレングリコールジグリシジルエーテル
（ナガセケムテックス製ＥＸ−８４１）                            ７０重量部
ジフェノキシエタノールフルオレンジアクリレート
（大阪ガス製ＢＰＥＦＡ）                                        ４０重量部
ＴＯ−１３１７（東亞合成製）                                    ４０重量部
ジアリールヨードニウム塩（ローディア製、ＰＩ２０７４）            ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時７％、６００ｍＪ／ｃｍ２の時２４％、６Ｊ／ｃｍ２の時に６０％であった。
【００６４】
次いで、実施例１と同様にして、体積型ホログラムの作製を行った。記録後、加熱、紫外線全面照射により感光層を固定することにより、回折効率６０％のホログラムが得られた。
【００６５】
比較例１
下記に示す材料を用いて、体積型ホログラム記録用感光性組成物溶液を調整した。  
ポリ酢酸ビニル
（ポリスチレン換算重量平均分子量：１０万）                    １００重量部
ソルビトールポリグリシジルエーテル
（ナガセケムテックス製ＥＸ−６１１）                            ７０重量部
ジフェノキシエタノールフルオレンジアクリレート
（大阪ガス製ＢＰＥＦＡ）                                        ８０重量部
２−メルカプトベンゾチアゾール（アルドリッチ製）                  ５重量部
２，５−ジニトロベンジルトシレート                                ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時１２％、６００ｍＪ／ｃｍ２の時２４％、６Ｊ／ｃｍ２の時に３８％であった。  
次いで、実施例１と同様にして、体積型ホログラムの作製を行った。しかしながらホログラムは発現しなかった。
【００６６】
比較例２
下記に示す材料を用いて、体積型ホログラム記録用感光性組成物溶液を調整した。  
ポリ酢酸ビニル
（ポリスチレン換算重量平均分子量：１０万）                    １７０重量部
ジフェノキシエタノールフルオレンジアクリレート
（大阪ガス製ＢＰＥＦＡ）                                        ８０重量部
２−メルカプトベンゾチアゾール（アルドリッチ製）                  ５重量部
２，５−ジニトロベンジルトシレート                                ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時１％、６００ｍＪ／ｃｍ２の時４％、６Ｊ／ｃｍ２の時に１６％であった。  
次いで、実施例１と同様にして、体積型ホログラムの作製を行った。しかしながらホログラムは発現しなかった。
【００６７】
比較例３
下記に示す材料を用いて、体積型ホログラム記録用感光性組成物溶液を調整した。  
ポリ酢酸ビニル
（ポリスチレン換算重量平均分子量：１０万）                    １００重量部
１，６−ヘキサンジオールジグリシジルエーテル
（ナガセケムテックス製ＥＸ−２１２）                            ７０重量部
ビス（４−メタクロイル−チオフェニル）スルフィド
（住友精化製ＭＰＳＭＡ）                                        ８０重量部
２−メルカプトベンゾチアゾール（アルドリッチ製）                  ５重量部
２，５−ジニトロベンジルトシレート                                ５重量部
２，５−ビス−（４−ジエチルアミノベンジリデン）シクロペンタノン  １重量部
１−ブタノール                                                  ３０重量部
メチルエチルケトン                                              ３０重量部
実施例１と同様にして、ＵＶ−ＩＲの測定により、光重合性反応物の反応率を算出した。その結果、紫外線露光積算量が１５０ｍＪ／ｃｍ２の時３％、６００ｍＪ／ｃｍ２の時１６％、６Ｊ／ｃｍ２の時に３８％であった。
【００６８】
次いで、実施例１と同様にして、体積型ホログラムの作製を行った。しかしながらホログラムは発現しなかった。